(57)【要約】環状オレフィンポリマー（ＣＯＰ）とシンジオタクチックＰＰ（ｓ−ＰＰ）を含むポリマー組成物；その組成物を含む層を含むフィルム及びその特殊用途。【特許請求の範囲】
【請求項１】
環状オレフィンポリマー（ＣＯＰ)とシンジオタクチックポリプロピレン（ｓ−ＰＰ)を含む事を特徴とするポリマー組成物。
【請求項２】
ＣＯＰが、側鎖を持つ又は側鎖を持たないノルボルネンのホモポリマー又はコポリマーである、請求項１記載の組成物。
【請求項３】
ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれた少なくとも一種の樹脂を更に含む、請求項１又は２記載の組成物。
【請求項４】
請求項１〜３のいずれか１項記載のポリマー組成物を含む少なくとも一つの基体層を含む事を特徴とするフィルム。
【請求項５】
基体層の少なくとも一側面において、メタロセン法によって作られたｓ−PP及び／又はｉ−ＰＰ（アイソタクチックポリプロピレン）と、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれた少なくとも一種の樹脂を含む層を含む、請求項４記載のフィルム。
【請求項６】
メタロセン法によって作られたｓ−PP及び／又はｉ−ＰＰ；ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれた少なくとも一種の樹脂；及びＥＶＡとＥＭＡとから選ばれた少なくとも一種の樹脂を含む少なくとも一つの外側層を含む、請求項４又は５記載のフィルム。
【請求項７】
次の層：
１．メタロセン法によって作られたｓ−ＰＰ及び／又はｉ−ＰＰを少なくとも６０％と、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれた少なくとも一種の樹脂を０〜４０％含むＡ層〈外側層）、
２．ＣＯＰを少なくとも７０％、ｓ−ＰＰを少なくとも１％及びＳＥＢＳ、ＳＥＢとＳＥＢＳ、ＳＥＰＳ、ＳＥＰとＳＥＰＳ及びメタロセン法で作られたエチレン−オクテン−１コポリマーから選ばれた少なくとも一種の樹脂を０〜２９％含むＢ層〈基体層）、
３．メタロセン法によって作られたｓ−ＰＰ及び／又はｉ−ＰＰを少なくとも５０％、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれた少なくとも一種の樹脂を０〜４９％及びＥＶＡとＥＭＡとの混合物を少なくとも１％含むＣ層〈シーリング層）、及びＡ層とＢ１層との間のスクラップ層、
を含む、請求項４〜６のいずれか1項記載のフィルム。
【請求項８】
請求項４〜７のいずれか1項記載のフィルムを溶接して作られたバッグ。
【請求項９】
少なくとも一つの永久の外側シールと少なくとも一つの可剥性シールとを含む多室バッグである、請求項８記載のバッグ。
【請求項１０】
請求項１〜３のいずれか1項記載のポリマー組成物を含む事を特徴とする射出成形品。
【発明の詳細な説明】
【技術分野】
【０００１】
本発明は、環状オレフィンコポリマーを含むポリマー組成物、この組成物から成る層を含むフィルム及びその特殊用途に関する。
【背景技術】
【０００２】
医学用途を指向する製品は、通常の要件、例えば、良好な機械的強度又は低コストのみならず、極端に厳密な、この用途の特有の分野独特の要件、例えば、前記の製品の生体適合性、滅菌処理に掛けられるその能力、その柔軟性、その透明性、その溶接性、その衝撃強度（液体で満たされた容器に関わる物も含む）、抽出性物質の量（例えば、ヘキサンでの）、及び幾つかの場合においてはそのバリアー性に関わる要件に合致しなければならない。
現在まで、医学用途に使用できる市販品、例えば、輸液又は血液バッグ及び、医学関連液体の保存をする為のバッグは、塩化ビニルポリマー、例えば、ＰＶＣをベースとしていた。幾つかの利点を有するけれども、このタイプのポリマーは、然しながら、或種の欠点、例えば、その熱安定性を改善する目的の為にその中に多量の安定剤を導入する事、或いは、十分な柔軟性を得る事を目的としてその中に多量の可塑剤を導入する事の必要性があった。従って、塩素化ポリマーを欠く医学用途の為の製品に対する市場の要求が存在する。
【発明の開示】
【発明が解決しようとする課題】
【０００３】
その様な製品を得る為に、ポリオレフィンをベースとしたフィルムを用い、それらを一緒に（又はそれら自身を）溶接してバッグ又はポーチを作ることは公知である。特許出願ＷＯ００／６１０６２（出願人はソルベー）は、ＣＯＰ（環状オレフィンポリマー）を含んでも良いその様なフィルムを開示している。然しながら、本願出願人は、ＣＯＰが単独で使用されると（即ち、フィルム又はそれからの層の純粋な構成成分として）、特に、工業的方法で一般的に使用される短い溶接時間では、溶接が極めて難しく、得られた溶接部の質が悪い事を知見した。その上、加熱滅菌、透明性及び柔軟性は、多層構造の一つの層だけに純粋なＣＯＰを使用した時でも最適なものではない。
【課題を解決するための手段】
【０００４】
本願出願人は、驚くべき事に、シンジオタクチックポリプロピレン（ｓ−ＰＰ）をＣＯＰに添加すると、ＣＯＰは溶接が極めて容易となり、加熱滅菌処理ができる医学用バッグ又はポーチの作製を可能とし、透明性、柔軟性で且つ（加熱後に）透明性、柔軟性を残し、高衝撃強度を有し、その上、優れたバリヤー性を示し（即ち、水蒸気、酸及びアルコールに対して）、多層構造の場合では加熱滅菌後に層間剥離が無い事を見出した。その上、ｓ−ＰＰは、メタロセン触媒により得られ、それは、抽出性化合物の量が低く且つ非メタロセンＰＰ樹脂よりも触媒残さが少ない。
従って、本発明は、ＣＯＰとｓ−ＰＰとを含むポリマー組成物に関わるものである。
【発明を実施するための最良の形態】
【０００５】
「ＣＯＰ」と言う用語は、合計で５〜３０の炭素原子となる様に側鎖を有しても良いＣ5〜Ｃ12の環状モノマー及び／又はジ−環状モノマー（二量体）のホモポリマー又はコポリマーを意味するものと理解される。コポリマーは、一般的に、更に、環状モノマー、Ｃ2〜Ｃ10オレフィンを、環状モノマーで２〜９５質量％（好ましくは１０〜８０質量％）、オレフィンで５〜９８質量％（好ましくは２０〜９０質量％）のそれぞれの含有量で含む。基体の環状モノマー単位は、シクロペンテン、シクロヘキセン、ノルボルネン、ジシクロペンタジエン、テトラシクロドデセン又はメチルテトラシクロドデセンである事ができ、好ましくは： 
【０００６】
【化１】
2005526162.tif 000002
【０００７】
最終的には、線状であっても良い側鎖を有する、
【０００８】
【化２】
2005526162.tif 000003
【０００９】
（Ｒ1、Ｒ2＝ＣxＨy+1、ｘ、ｙ＝０、１、２、．．．）、又は、ジシクロペンタジエン（実際は、シクロペンタジエン側鎖を持つノルボルネン）の様な環状ノルボルネン
【００１０】
【化３】
2005526162.tif 000004
【００１１】
である。
オレフィンは、エチレンが好ましい。ＣＯＰは、側鎖を持つ又は側鎖を持たないノルボルネンのホモポリマー又はコポリマーが好ましい。更に、ノルボルネン（側鎖を持つ或いは持たない、然し、好ましくは側鎖としてシクロペンタジエンを持つ、ジシクロペンタジエンのホモポリマーが好ましい）のホモポリマー又は、ノルボルネン（側鎖を持つ又は持たない）のコポリマーが好ましい。後者の場合、エチレンの含有量は、３０〜９５質量％（好ましくは、４０〜８０質量％）で、ノルボルネンの含有量は、５〜７０質量％（好ましくは、２０〜６０質量％）が有利である。
【００１２】
本発明のｓ−ＰＰは、プロピレンのホモポリマー又はプロピレンとＣ2〜Ｃ8のコモノマー、好ましくはエチレンが３０％までのコポリマーであっても良い。好ましくは、それは、ＷＯ００／６１０６２に開示されている様な調節された結晶化度のポリオレフィンである。それは、この樹脂の製造業者は高い値を公表していたとしても、適当な条件（ＷＯ００／６１０６２に開示されている、参照によりここに導入される）で加工処理された後に、好ましくは、１２１℃未満の軟化点（ビカー点）（ＡＳＴＭのＤ１５２５により測定された）を示す。本発明のｓ−ＰＰは、従って、その結晶化度をその加工処理中に容易に減少させる事ができると言う顕著な特徴を示す。結晶化度のこの容易な調節は、適当な加工処理条件が使用され、従って、全体構造の透明性と柔軟性が増加する場合であって、これらのｓ−ＰＰ樹脂において減少した結晶化度を与える事を可能とする限りにおいて、本発明の含有量において有利である。
【００１３】
本発明のｓ−ＰＰの多分散性は、８未満、好ましくは4未満が有利である。この特徴は、熔融温度範囲と軟化温度範囲との間の分離を増加させる、分子量の低分散性に反映し、従って、加工処理中の結晶化度に更に有効な作用を持つ事を可能にする。
更に、使用されるｓ−ＰＰのメルトフローインデックスは、１０ｇ／１０分未満、好ましくは６ｇ／１０分未満（ＡＳＴＭのＤ１２３８により、エチレンのポリマーとブテンのコポリマーに対しては１９０℃／２．１６ｋｇの条件で、そして、プロピレンのポリマーとブテンのホモポリマーに対しては２３０℃／２．１６ｋｇの条件で測定）が有利である。
本発明の組成物においては、ｓ−ＰＰは、一般的に、１％以上の量で、又は１０％以上の量でも存在し（ブレンドの全質量と比較した質量で）、一方、ブレンドのＣＯＰ含有量は、一般的に、７０％以上で、又は８０％以上である。一般的に、ｓ−ＰＰは、３０％未満、又は２０％未満の量でも存在し、一方、ＣＯＰは９９％未満、又は９０％未満の量でも存在する。
【００１４】
ｓ−ＰＰとＣＯＰに加えて、本発明の組成物は、その他の熱可塑性ポリマーを含んでも良い。これらのその他の熱可塑性ポリマーは、以下のタイプの全く結晶性ではない、即ち無定形のポリオレフィン又は炭化水素から選ばれるのが有利である。
１）少なくとも2種類のＣ2〜Ｃ10のアルケンから成るオレフィンコポリマーであって、エチレン及び／又はプロピレン及び／又はブテンの少なくとも６０質量％を含むが、同じコモノマーを９０％を超えて含まないオレフィンコポリマー、
２）エチレン及び／又はプロピレン及び／又はブテンと、Ｃ5〜Ｃ10のオレフィン［例えば、線状低密度ポリエチレン（ＬＬＤＰＥ）、超低密度ポリエチレン（ＶＬＤＰＥ）又は極超低密度ポリエチレン（ＵＬＤＰＥ）を有する様な量でのエチレンと１−オクテンのコポリマー］及びカルボン酸又はエステル群、例えば、酢酸ビニル、メチル、エチル又はブチルアクリレート及びメチルメタクリレート又は一酸化炭素から選ばれる一種以上の異なるコモノマーを１０〜４０質量％含むオレフィンコポリマー、
３）スチレンとエチレンのブロックを持つ弾性コポリマー（例えば、スチレン−ブタジエン−スチレン、スチレン−エチレン−ブチレン−スチレン又はスチレン−エチレン−プロピレン−スチレン等）、
４）高度に分岐したホモポリマー［例えば、低密度ポリエチレン（ＬＤＰＥ）又は中密度ポリエチレン（ＭＤＰＥ）］、
５）パラフィン又はパラフィン油の様な水素化炭化水素。
有益なものとして、本発明の組成物は、更に、最終的にはスチレン−エチレン−ブチレン（ＳＥＢ）を含むスチレン−エチレン−ブチレン−スチレン（ＳＥＢＳ）、最終的にはスチレン−エチレン−プロピレン（ＳＥＰ）を含むスチレン−エチレン−プロピレン−スチレン（ＳＥＰＳ）、及びエチレン−オクテン−１コポリマー（好ましくは、メタロセン法によって作られたもの）から選ばれる少なくとも一種の樹脂を含む。ＳＥＢＳ及び／又はＳＥＰＳは、それらが、フィルムで永久的シールと可剥性シール（低温で）の両方を可能とし、且つそれらがその衝撃強度を改善するので好ましい。これらの樹脂の全濃度は、一般的に、１％以上（全体の組成物の質量当り）、好ましくは１０％以上である。一般的には、２９％以下、好ましくは２０％以下である。
【００１５】
本発明の組成物は、フラットな物（フィルム又はシートの様な）から三次元の物（容器の様な）まであらゆる種類の対象物に、そして単一層構造又は多層構造に簡単に加工されても良い。
一つの好ましい実施態様では、本発明は上述の組成物を含む少なくとも一つの基体層を含むフィルムに関するものである。
「フィルム」と言う用語は、一般的に、１０００μｍ以下、好ましくは５００μｍ以下、又は２００μｍ以下の厚さを有する薄くて平らな構造又は管状構造（ブローフィルムの場合）を表す為に使用される。実際には、１００μｍ以上が適当で、１５０μｍ以上でも良い。
本発明のフィルムは、一般的に、ｓ−ＰＰとＣＯＰをベースとした組成物を含む基体層に加えて少なくとも一つの別の層を有する。ＣＯＰはグリースに敏感であり、それに触れたり或いは取り扱う際の少量でも敏感であるので、本発明のフィルムは、好ましくは、ＣＯＰを含まない少なくとも一つの外側層、好ましくは二つのその様な外側層を含む。その場合、これらの層は基体層のそれぞれの側に配置される。この追加の層は、好ましくは、少なくとも３０％のメタロセン法ＰＰ（シンジオタクチック又はアイソタクチック、ホモ−又はコポリマー、例えばエチレンとの）を含む。メタロセン触媒法により得られたＰＰ樹脂の選択は、全体構造の純度（抽出物及び触媒残さの含有量）を改善する。本発明の好ましい実施態様によれば、フィルムは、上で説明したのと同じ理由から、基体層の少なくとも一つの側において、メタロセン法で作られたｓ−ＰＰ及び／又はｉ−ＰＰと、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれる少なくとも一種の樹脂を含む層を含む。これらの樹脂の全濃度は、一般的に、７０％以下である。
【００１６】
本発明のフィルムのシール性を更に改善する為には、メタロセン法で作られたｓ−ＰＰ及び／又はｉ−ＰＰ；ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれる少なくとも一種の樹脂；及びエチレン−酢酸ビニル（ＥＶＡ）、エチレン−アクリル酸メチル（ＥＭＡ）、エチレン−アクリル酸エチル（ＥＥＡ）又はエチレン−アクリル酸ブチル（ＥＢＡ）コポリマーから選ばれる少なくとも一種の非結晶性、即ち無定形ポリオレフィンを含む少なくとも一つの外側層（シーリング層）を含むことが有利である。最後に述べられたコポリマーの中では、少なくとも１０％のコモノマーの含有量を示すものだけが当然に追加の構成成分として考慮される。これらのコポリマーの濃度は、一般的には、０．１％以上（全組成物の質量当り）、好ましくは１％を超える。一般的には、１５％以下、好ましくは１０％未満、更に好ましくは７％未満である。ＥＶＡとＥＭＡの混合物は、好ましくは少なくとも１％、又は少なくとも５％の合計量で良好な結果を与える。それは、極めて再現性の剥離強度を持つ溶接部を作ることを可能とし、これは、永久の外側シールと少なくとも一つの可剥性シールを含む多室バッグ又はポーチの様な可剥性シールを持つ商品を作るのに極めて有用である。
【００１７】
上述の層に加えて、経済的観点から、上述のフィルムにおいて、内側層としてスクラップ（本発明のフィルムの）で作られた層を含む事が利益に繋がるかも知れない。
本発明のフィルムは、くっつきを防ぐ為に、任意の公知の方法でエンボスされても良い（即ち、浮き彫り模様を持たせても良い）。
本発明のフィルムは、更に、ＥＶＯＨ、ＰＡ等の様な樹脂を含むバリヤー層を含んでも良い。
本発明のフィルムの好ましい構造は、次の層を含むものである。
１．少なくとも６０％の、メタロセン法で作られたｓ−ＰＰ及び／又はｉ−ＰＰと、０〜４０％の、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれる少なくとも一種の樹脂とを含むＡ層（外側層）、
２．少なくとも７０％のＣＯＰ、少なくとも１％のｓ−ＰＰ、及び０〜２９％の、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれる少なくとも一種の樹脂を含むＢ層〈基体層）、
３．少なくとも５０％の、メタロセン法で作られたｓ−ＰＰ及び／又はｉ−ＰＰと、０
〜４９％の、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれる少なくとも一種の樹脂及び少なくとも１％の、ＥＶＡとＥＭＡの混合物を含むＣ層（シーリング層）、及びＡ層とＢ１層との間のスクラップ層。
【００１８】
任意に、この好ましいフィルムは、Ｂ層とＣ層との間に追加の層（Ｂ′）を含んでも良く、Ｂ層とＣ層のどちらかが、メタロセン法で作られたｓ−ＰＰ及び／又はｉ−ＰＰを少なくとも３０％と、ＳＥＢＳ、ＳＥＢとＳＥＢＳ、ＳＥＰＳ、ＳＥＰとＳＥＰＳ及びメタロセン法で作られたエチレン−オクテン−１コポリマーから選ばれる少なくとも一種の樹脂を０〜７０％含む。
本発明のフィルムは、溶接が極めて容易で、従って、バッグを作るのに極めて便利に使用できる。従って、本発明は、又、上述のフィルムで作られたバッグに関するものである。好ましくは、このバッグは、少なくとも一つの永久の外側シールと、少なくとも一つの可剥性シールを含む多室バッグである。永久シールとは、手で簡単に剥離することができないシールを意味し、一般的に、少なくとも２０００Ｎ／ｍ（ＡＳＴＭ／ＩＳＯ  Ｆ８８による）、又は少なくとも３０００Ｎ／ｍの剥離強度を示し、一方、可剥性シールとは、手で剥離することが容易なシールであって、一般的に、２０００Ｎ／ｍ未満の剥離強度を示す。一定の構造体において永久シール及び可剥性シールをそれぞれに得る為の最適な温度、圧力及び溶接時間の範囲は、僅かな実験で、当業者によって極めて容易に決める事ができる。一般的に、永久シール及び可剥性シールは、熱ガス又は熱ジグ溶接を使用して作られ、後者が好ましい。
【００１９】
本発明のフィルム及びバッグは、柔軟性、シール性、透明性、滅菌能力及びバリヤー性が求められる用途に使用されても良い。医学分野はその様な用途領域である。本発明のバッグは、透析溶液、注入溶液、栄養物溶液の様な医学的液体を収納するのに特に適している。その優れたバリヤー性、即ちアルコール及び酸に対するバリヤー性により、本発明のフィルムは、例えば、或医学装置を清浄又は洗浄するのに使用される酸及びアルコールを貯蔵する為のバッグに溶接加工する事ができる。非常に良好な結果を与えた一つの用途は、一つが酢酸の濃縮溶液（５０質量％まで）を含み、今一つが水を含む二重室バッグでの酢酸の貯蔵である。両方の室は可剥性シールで分けられていて、使用直前にシールを破壊して適切な濃度の酢酸溶液を得る。本発明のバッグは、従来のものよりもより長い保存期間を可能とする、即ち、蒸発が起こり難い。
【００２０】
最後に、本発明のポリマー組成物は、射出成形品でも有利に使用できる。上述のフィルム及びバッグの殆どの用途領域で、バッグは或種の装置（例えば、灌流又は透析装置の様な）に連結されなければならず、この連結を行う為には管又は類似の連結部品が使用され、これらは一般的に射出成形によって作られる。同じポリマー成分の完全な系を有する為に、そして、上で示された様なその利点の利益を得る為に、これらの射出成形品は、上述のものと同じポリマー組成物を含む。
【実施例】
【００２１】
以下の実施例において、
ｉ−ＰＰは、アトフィナ社(ATOFINA)のＥＯＤ９４２１品（ＡＳＴＭのＤ１２３８によるＭＦＩは５である）である。
ＳＥＢＳは、シェル社の「ＫＲＡＴＯＮ」Ｇ１６７５品である。
ＥＶＡ及びＥＭＡは、アトフィナ社のＵＬ００２１８と１６ＭＡ０３品（ＭＦＩが約３で、ＶＡ又はＭＡが約１８％）である。
ＣＯＰは、ティコナ社(TICONA)のＴＯＰＡＳ８００７品（ＭＦＩが３０（ＩＳＯ１１３３、２６０℃、２．１６ｋｇ））である。
曇り度と透明度（＝全視感透過率）は、ＡＳＴＭのＤ１００３−００により測定された。
フィルムは、フラットダイと供給原料を使用して、それぞれの層がそれ自身の独立の単一スクリュー押出機（直径が６０ｍｍと４５ｍｍで、２５Ｄのバレル長さ）を有する共押出しの方法で作製された。ダイの設定温度、供給原料及びアダプターは凡そ２２０℃であった。シリンダーの設定温度は、入口から出口に向けて１６０℃〜２１０／２２０℃。
バッグは、これらのフィルムを次の条件で、熱ジグ溶接によって作製した：温度＝１４２℃、圧力＝６ｂａｒ、時間＝１．３秒。
【００２２】
比較例１：
以下の層を含む、可剥性シール特性を持つ多層フィルムを共押出しで作製した。
Ａ層〈外側層）：ｉ−ＰＰ（９０質量％）とＳＥＢＡ（１０質量％）のブレンド。
Ｂ１層：ｉ−ＰＰ（１００質量％）。
Ｂ２層：ｉ−ＰＰ（７５質量％）とＳＥＢＳ（２５質量％）で作られたブレンド。
Ｃ層（シーリング層）：ｉ−ＰＰコポリマー（７５質量％）、ＳＥＢＳ（２２質量％）、ＥＶＡ（２質量％）及びＥＭＡ（１質量％）で作られたブレンド。
このフィルムの全厚味は２００μｍで、Ｂ１層は４０μｍであった。その曇り度は４％で、その透明度は９６％であった。
比較例２：
Ｂ１層がＣＯＰ（１００質量％）で作製された以外は、比較例１と同様にしてフィルムを作製した。
フィルムの全厚味は２００μｍで、Ｂ１層は４０μｍであった。その曇り度は５％で、その透明度は９５．５％であった。
【００２３】
実施例１：本発明によるフィルム：
Ｂ１層がＣＯＰ（８５質量％）とｓ−ＰＰ（１５質量％）のブレンドで作製された以外は、比較例１と同様にしてフィルムを作製した。
フィルムの全厚味は２００μｍで、Ｂ１層は４０μｍであった。その曇り度は６．２％で、その透明度は９５％であった。
蒸気滅菌と落下テスト：
比較例２と実施例１のフィルムについて、それぞれに１０個のバッグを作製し、３リットルの水を充填した。それぞれのバッグの内の５個を蒸気滅菌した（１２１℃（２５０°F）、３０分）。蒸気滅菌後、比較例２のフィルムで作られたバッグは層間剥離を示した。本発明（実施例１）によるバッグは、層間剥離を示さなかった。蒸気滅菌されたサンプルと蒸気滅菌されていないサンプルの両方の落下テストでは、本発明により作られたバッグは、平らな床に２ｍの高さから落とす落下テストに合格したが、比較例２のフィルムで作られたバッグはこのテストに合格しなかった。
【００２４】
酢酸水溶液の貯蔵：
比較例１のフィルムで作製されたバッグと実施例１のフィルムで作製されたバッグを、酢酸の割合を変えた（０、２４、４８、７４、９６％）水溶液５０ｍｌで充填した。全てのバッグの全表面積は１５０ｃｍ2であった。このバッグを２３℃と４０℃で１３５日間貯蔵した。結果（２個のサンプルの平均）は表１で示される。
【００２５】
表１：１３５日間の貯蔵後の、水と酢酸の混合物の２３℃と４０℃での質量損失（ｇ）
２３℃          ２３℃          ４０℃          ４０℃
2005526162.tif 000005
％ＨＡｃ＝溶液中の酢酸の質量％。
【００２６】
表１の結果から分る通り、本発明により作製されたバッグ／フィルム／組成物は、著しく低い質量損失を示した。従って、酢酸の浸出は少なく、従って臭いも少ない。
機械的性質：
比較例２のフィルムは、約５０％の破断点歪みを示し、実施例１のフィルムは１５０％の破断点歪みを示し、比較例２のフィルムと比較して７０ＭＰａの弾性率（ＡＳＴＭのＤ−８８２／ＩＳＯ１７８／ＤＩＮ５３４５７による）の減少を示す。これは、本発明により作製されたバッグ／フィルム／組成物は、従来のものより一層柔軟性である事を示している。
【国際調査報告】
2005526162.tif 000006
2005526162.tif 000007